(57)【特許請求の範囲】
【請求項１】
非伸縮性素材の左右同撚数の強撚糸で、且つ芯糸を使用しない強撚糸であって、一方は非伸縮性素材の紡績強撚糸、他方も非伸縮性素材の紡績強撚糸を、撚糸機によって左右の強撚糸の捩れ力が相殺されるように合糸追撚し、その後リラックス処理して糸に収縮現象を発現させて伸縮性を付与したことを特徴とする伸縮性強撚双糸。
【請求項２】
非伸縮性素材の左右同撚数の強撚糸で、且つ芯糸を使用しない強撚糸であって、一方は非伸縮性素材の紡績強撚糸、他方も非伸縮性素材の紡績強撚糸を、撚糸機によって合糸追撚しながら左右の強撚糸の捩れ力が相殺されるような双糸強撚強糸とし、この強撚双糸を糸状態でリラックス処理するか、或いは、製織後又は編成後にリラックス処理して糸に収縮現象を発現させて伸縮性を付与し、糸および生地に捩れが無いようにしたことを特徴とする伸縮性強撚双糸の製造方法。
【請求項３】
非伸縮性素材の左右同撚数の強撚糸で、且つ芯糸を使用しない強撚糸であって、一方は非伸縮性素材の紡績強撚糸、他方は非伸縮性素材の長繊維強撚糸を、撚糸機によって左右の強撚糸の捩れ力が相殺されるように合糸追撚し、その後リラックス処理して糸に収縮現象を発現させて伸縮性を付与したことを特徴とする伸縮性強撚双糸。
【発明の詳細な説明】
【０００１】
【発明の属する技術分野】
本発明は非伸縮性素材の強撚糸を使用した伸縮性のある強撚双糸、および、その製造方法の技術分野に属する。
【０００２】
【従来の技術】
従来、伸縮性のある織物生地や編地を得るには、ポリウレタンなど伸縮性素材の糸を使用して製編或は製織していた。
また、非伸縮性素材の綿等の紡績糸に更に加撚した右撚、左撚の強撚糸を一本づつ、或は数本づつの交編、交織して、生地に凸凹感や伸縮性のある生地を得る方法も知られている。
【０００３】
【発明が解決しようとする課題】
ところで、前述の非伸縮性素材の綿等の紡績強撚糸は、普通の撚りにさらに追撚するため、撚数に応じた捩れ力（トルク）が発現し、製編、製織により生地の斜行を発生させ、製編性、製織性にも種々の問題が生じている。
これら諸問題を回避するため、▲１▼撚り方向の同じ強撚糸を合糸し、反対撚り方向で捩れが無くなる迄撚糸し、この方法で得た糸を使用して製編、製織する方法、或は、▲２▼強撚糸の上に反対撚り方向に、合成繊維糸などの他の糸でカバーリングし、この方法で得た糸を使用して製編、製織する方法が知られている。
【０００４】
前記▲１▼の強撚合糸し反対撚り付与する方式では、せっかく強撚にしても双糸時に反対撚りとするため、強撚程度は縮小し、トルクを無くするための撚数設定も非常に不安定であり、強撚が保有する伸縮性も解消してしまうという問題点がある。
また、前記▲２▼でも、せっかくの強撚糸が、他の糸で押さえられるため風合いには効果があるものの、伸縮性の発現には利用されていないという問題点があった。
さらに、単糸をさらに追撚し強撚糸とする方法、同一撚り方向の単糸を合糸しさらに単糸と同一撚り方向で双糸強撚する方法では、編地や織物生地で伸縮性の発現が可能なものの、撚数に比例して生地斜行が発生するため、品質安定性を得にくいなどの問題点があり、使用方法も制限されという問題点があった。
【０００５】
これらの問題に対応する方法としては、左撚糸と右撚糸の強撚糸を交互に製編、製織することにより、捩れ力（トルク）を相殺させて斜行を防止し、伸縮性の増加させることによって生地のシボ立ち感（凸凹感）を得ることが出来るものの、常に一本一本の交互、数本ずつの交互、或は 引き揃え使用など、使用方法も制限され、生地作りにも限界があった。
【０００６】
本発明は、上記の問題点に鑑みてなされたもので、その課題は、ポリウレタンなど伸縮性素材を使用せず、非伸縮性素材の強撚糸を使用し、非伸縮性素材の強撚糸でありながら捩れ力（トルク）の発生が無くて編成や織成しても生地斜行が発生がなく、かつ、生地に優れた伸縮性を有する強撚双糸、および、その製造方法を提供することにある。
【０００７】
【課題を解決するための手段】
上記の課題を解決するために、請求項１の発明は、非伸縮性素材の左右同撚数の強撚糸で、且つ芯糸を使用しない強撚糸であって、一方は非伸縮性素材の紡績強撚糸、他方も非伸縮性素材の紡績強撚糸を、撚糸機によって左右の強撚糸の捩れ力が相殺されるように合糸追撚し、その後リラックス処理して糸に収縮現象を発現させて伸縮性を付与したことを特徴とする伸縮性強撚双糸である。
請求項２の発明は、非伸縮性素材の左右同撚数の強撚糸で、且つ芯糸を使用しない強撚糸であって、一方は非伸縮性素材の紡績強撚糸、他方も非伸縮性素材の紡績強撚糸を、撚糸機によって合糸追撚しながら左右の強撚糸の捩れ力が相殺されるような双糸強撚強糸とし、この強撚双糸を糸状態でリラックス処理するか、或いは、製織後又は編成後にリラックス処理して糸に収縮現象を発現させて伸縮性を付与し、糸および生地に捩れが無いようにしたことを特徴とする伸縮性強撚双糸の製造方法である。
請求項３の発明は、非伸縮性素材の左右同撚数の強撚糸で、且つ芯糸を使用しない強撚糸であって、一方は非伸縮性素材の紡績強撚糸、他方は非伸縮性素材の長繊維強撚糸を、撚糸機によって左右の強撚糸の捩れ力が相殺されるように合糸追撚し、その後リラックス処理して糸に収縮現象を発現させて伸縮性を付与したことを特徴とする伸縮性強撚双糸である。
【０００８】
【発明の実施の形態】
ここで、本発明に好適な強撚糸の製造方法の１実施例を、図面に沿って説明する。
本発明の実施例の撚糸機は、強撚糸を使用して伸縮性を発現させ、かつ、捩れ力(トルク)を無くす為にはカバーリング撚糸機が好適である。
この カバーリング撚糸機は、従来方法で使用する場合には、図１に示すように、芯糸aを用いてこの芯糸aを中心にして合成繊維から成るフィラメント糸bを巻いた中空ボビン(1)から、カバーリングのフィラメント糸bを巻きつけ、この上に別のフィラメント糸cを巻いた中空ボビン(2)からをカバーリングのフィラメント糸ｃを反対の方向に巻きつけ、カバリング糸ｄとするもので、捩れ力(トルク)を相殺して結果として捩れ力を無くすもので、糸に締まりが出るが芯糸の使用が必要である。
【０００９】
[実施例１]
本発明の実施例１では、従来例での前記カバーリング撚糸機を使用し、芯糸aを使用せず、中空ボビン(1)には予め用意した非伸縮性素材の右撚紡績強撚糸(Ｚ撚、2000t/m)b1の元糸に中空ボビン(1)の回転によって追撚(Ｚ撚、400t/m)し、その追撚された右撚紡績強撚糸b1の上に、これも予め用意された非伸縮性素材の左撚紡績強撚糸(Ｓ撚、2000t/m)c1を巻きつけながら追撚(Ｓ撚、400t/m)し、双糸撚状の強撚糸d1とするもので、撚り上がったこの双糸撚は、右撚(b1)と左撚(c1)とが同一撚数となって、バランスをとっているため、糸の捩れ力は全く解消した強撚双糸d1の状態となる。
この強撚双糸d1は、図２(A)に示すような状態であるが  綛染などに温水等のリラックス処理を施すと、強撚によって引張られ歪みのある繊維は、もとの状態に復元しようとして、図２(B)に示すように、糸に収縮現象を発現させる。
即ち、図２(B)に示すように、それぞれの糸b1,c1においては、よじれ部eが収縮部分であり、これが伸縮性を発現するが、それぞれの糸b1,c1においてよじれ部が発現するものの、強撚双糸d1の全体としてはよじれは生じない。
このよじれ部eの伸縮性は、撚数、捩れ力(トルク)に比例した形で発現するものと考えられる。
【００１０】
したがって、この強撚双糸d1を製編、製織し生地を湯水などによるリラックス処理を行うことにより、生地は斜行を発生せず、伸縮性素材を使用しなくても適度な密度状態では伸縮性を発現することが出来る。
上記実施例１では右撚紡績強撚糸b１と左撚紡績強撚糸c1とは非伸縮性素材で、この他紡績糸と紡績糸、紡績糸と長繊維糸、長紡績糸と長紡績糸などの組合せも考えられるが、いずれにしても左撚強撚糸と右撚強撚糸を予め作成し、カバーリング撚糸機でそれぞれの撚方向に追撚しなから双糸撚状とするもので、この三通りの組合せの場合も左撚糸と右撚糸の捩れ力（トルク）を同一にすれば、強撚双糸に捩れは発生せず、生地斜行も発生せずに伸縮性が発現できるものである。なお、非伸縮性素材とて紡績糸等を使用した生地は、着用しているうちに伸縮性が低下することがあり得るが、洗濯することによって伸縮性を回復することができる。
【００１１】
[参考例]
また、実施例１とは異なり、非伸縮性素材の互いに異なる捩れ力を有する強撚糸を使用してもよく、この場合には、非伸縮性素材の互いに異なる捩れ力を有する強撚糸を予めそれぞれ作成し、撚糸機によって捩れ力の少ない糸に、不足分を追撚することによって捩れ力の無い強撚双糸を製造するもので、この強撚双糸を糸状態でリラックス処理するか、或いは、製織後又は編成後にリラックス処理してもよく、この方法により製造した生地は、実施例１と同様に、伸縮性素材を使用しなくても、斜行を発生せず適度な密度状態では伸縮性を発現することが出来る。
例えば、撚数の異なる右撚強撚糸(Ｚ撚、2000t/m)と左撚強撚糸(Ｓ撚、1800t/m)を合糸し、撚糸機で左撚方向(Ｓ撚、200t/m)に撚糸し、全体として捩れのない強撚双糸とし、生地斜行も無い、そして伸縮性にも優れた糸及び生地の製造ができる。
【００１２】
なお、本発明の特徴を損なうものでなければ、上記の実施例に限定されるものでないことは勿論であり、上記実施例の撚り方向は実施例に限定されるものではなく、それぞれ反対の方向の撚り方法としてもよいことは勿論である。
【００１３】
【発明の効果】
以上説明したように、左撚強撚糸と右撚強撚糸をさらに追撚しながらその各糸の捩れ力（トルク）を同一にした状態で強撚双糸とし、それをリラックス処理するか編成・製織してからリラックス処理することにより、糸および生地に捩れが無なく、編成または製織した生地斜行が無く、かつ、糸および生地に大きな伸縮性を有し、紡績糸同士、紡績糸と長繊維糸、長繊維糸同士など種々の組合せによっても糸や生地に捩れが無く、糸および生地に伸縮性を発現することができる。
【図面の簡単な説明】
【図１】本発明(従来例)の製造方法に使用するカバーリング撚糸機を使用した場合の説明図である。
【図２】図２(Ａ)は本発明の実施例で形成された強撚双糸、図２(Ｂ)は(Ａ)の強撚双糸を糸状態でリラックス処理した後の状態の双糸撚糸の図である。
【符号の説明】
a…芯糸(従来例)
b1…非伸縮性素材の右撚強撚糸
c1…非伸縮性素材の左撚強撚糸
d1…強撚の双糸撚糸
(1),(2)…中空ボビン(カバーリング撚糸機)
【図１】
0003816352.tif 000002
【図２】
0003816352.tif 000003